(57)【要約】      （修正有）【課題】発色感度及び耐アルコール性に優れた感熱記録材料の提供。【解決手段】下記一般式（１）で表される化合物を少なくとも１種類含有する感熱記録材料。2017165091.tif 000053［一般式（１）中、Ｒ１〜Ｒ５のうち少なくとも一つは（アルキル、アルケニ又はアリール）カルボニルオキシ基を表す。］【選択図】なし【特許請求の範囲】
【請求項１】
下記一般式（１）で表される化合物を少なくとも１種類含有することを特徴とする感熱記録材料。
【化１】
2017165091.tif 000039
［一般式（１）中、Ｒ１〜Ｒ５のうち少なくとも１つは下記一般式（２）で表される基であり、他の置換基はそれぞれ独立に、水素原子、アルキル基、アリール基、環構成原子として窒素原子、酸素原子、硫黄原子から選択される１乃至３つの原子を含む、５又は６員環の複素環基、環構成原子として窒素原子、酸素原子、硫黄原子から選択される１乃至３つの原子を含む、５又は６員環の複素環アミノ基、環構成原子として窒素原子、酸素原子、硫黄原子から選択される１乃至３つの原子を含む、５又は６員環の複素環基に、１つのベンゼン環が縮環した縮環型５又は６員環の複素環アミノ基、アルコキシ基、アルキルカルボニルアミノ基、アリールカルボニルアミノ基、アルキルカルボニル基、アリールカルボニル基、アルコキシカルボニル基、アリールオキシカルボニル基、アルキルスルホニルアミノ基、アリールスルホニルアミノ基、アルキルスルホニル基、アリールスルホニル基、アルキルチオ基、アリールチオ基、シアノ基、ニトロ基、メルカプト基、カルボキシ基、ハロゲン原子を表す。］
【化２】
2017165091.tif 000040
［一般式（２）中、＊は結合部位を表し、Ｒ６はアルキル基、アルケニル基、アリール基を表す。］
【請求項２】
一般式（１）において、Ｒ１〜Ｒ５がそれぞれ独立に、水素原子、アルキル基、アリール基、一般式（２）で表される基であることを特徴とする請求項１に記載の感熱記録材料。
【請求項３】
一般式（１）において、Ｒ１〜Ｒ５のいずれか１つが一般式（２）であり、他の４つが水素原子であることを特徴とする請求項２に記載の感熱記録材料。
【請求項４】
一般式（２）において、Ｒ６がアルキル基又はアリール基のいずれかであることを特徴とする請求項３に記載の感熱記録材料。
【請求項５】
一般式（２）において、Ｒ６がメチル基又はフェニル基のいずれかであることを特徴とする請求項４に記載の感熱記録材料。
【請求項６】
請求項１乃至５のいずれか一項に記載の感熱記録材料を含む感熱記録層。
【請求項７】
請求項１乃至６のいずれか一項に記載の感熱記録層を含む感熱記録紙。
【請求項８】
下記式（３）乃至式（７）および下記式（１６）乃至式（２２）で表される化合物。
【化３】
2017165091.tif 000041
2017165091.tif 000042
2017165091.tif 000043
2017165091.tif 000044
2017165091.tif 000045
2017165091.tif 000046
2017165091.tif 000047
2017165091.tif 000048
2017165091.tif 000049
2017165091.tif 000050
2017165091.tif 000051
2017165091.tif 000052
【発明の詳細な説明】
【技術分野】
【０００１】
本発明は、発色感度が良好で、かつ耐アルコール性に優れた感熱記録材料に関するものである。
【背景技術】
【０００２】
感熱記録材料は、一般にロイコ染料とフェノール性化合物等の顕色性化合物とをそれぞれ別個に微粒子状に分散化した後、両者を混合し、これに結合剤、増感剤、充填剤、滑剤等の添加剤を添加して得られた塗工液を、紙、フィルム、合成紙等に塗布したもので、加熱によりロイコ染料と顕色性化合物の一方又は両者が溶融、接触して起こる化学反応により発色記録を得るものである。このように感熱記録材料を発色させるためには、サーマルヘッドを内蔵したサーマルプリンター等が用いられる。この感熱記録法は他の記録法に比較して、（１）記録時に騒音が出ない、（２）現像、定着の必要がない、（３）メンテナンスフリーである、（４）機械が比較的安価である等の特徴により、ファクシミリ分野、コンピューターのアウトプット、電卓等のプリンター分野、医療計測用のレコーダー分野、自動券売機分野、感熱記録型ラベル分野等に広く用いられている。
【０００３】
近年、感熱記録材料の使用用途が拡大すると共に、より生産性を向上させるため高速記録に対する要求が一段と高くなり、高速記録に十分対応できる感熱記録材料の開発が強く望まれている。この場合、融点が低く、融解熱の小さい顕色性化合物が必要だが、この性質は製造時、使用時あるいは保管時における感熱記録材料の未記録部（地肌）の劣化（地肌かぶり）が起こりやすくなることから、高い白色度だけでなく安定性の向上も強く望まれている。また、感熱記録材料は、医療分野でも用途展開されており、アルコール殺菌処理が行われるため、耐アルコール性の要求も高まっている。
【０００４】
一般にフェノール性水酸基を有する顕色性化合物は顕色能が高く、中でもビスフェノール性顕色性化合物は、発色濃度の高さから、例えば２，２−ビス（４−ヒドロキシフェニルプロパン）（ビスフェノールＡ、特許文献１）及び４，４’−ジヒドロキシジフェニルスルホン（ビスフェノールＳ、特許文献２）をはじめ、数多く報告されている。しかし、これらは耐アルコール性に劣る等の欠点を有する。
【先行技術文献】
【特許文献】
【０００５】
【特許文献１】米国特許第３５３９３７５号
【特許文献２】特開昭５７−１１０８８号公報
【発明の概要】
【発明が解決しようとする課題】
【０００６】
本発明は、前記の従来技術の欠点を解決することにあり、発色感度が良好で発色部が耐アルコール性に優れた感熱記録材料を提供することにある。
【課題を解決するための手段】
【０００７】
本発明者は、前記の目的を達成すべく鋭意検討を重ねた結果、顕色性化合物として下記式（１）で表される特定の化合物を感熱記録材料に用いたところ、発色感度が良好で発色部が耐アルコール性に優れることを新たに見出し、本発明を完成させたものである。
【０００８】
即ち本発明は、
［１］下記一般式（１）で表される化合物を少なくとも１種類含有することを特徴とする感熱記録材料、
【化１】
2017165091.tif 000002
［一般式（１）中、Ｒ１〜Ｒ５のうち少なくとも１つは下記一般式（２）で表される基であり、他の置換基はそれぞれ独立に、水素原子、アルキル基、アリール基、環構成原子として窒素原子、酸素原子、硫黄原子から選択される１乃至３つの原子を含む、５又は６員環の複素環基、環構成原子として窒素原子、酸素原子、硫黄原子から選択される１乃至３つの原子を含む、５又は６員環の複素環アミノ基、環構成原子として窒素原子、酸素原子、硫黄原子から選択される１乃至３つの原子を含む、５又は６員環の複素環基に、１つのベンゼン環が縮環した縮環型５又は６員環の複素環アミノ基、アルコキシ基、アルキルカルボニルアミノ基、アリールカルボニルアミノ基、アルキルカルボニル基、アリールカルボニル基、アルコキシカルボニル基、アリールオキシカルボニル基、アルキルスルホニルアミノ基、アリールスルホニルアミノ基、アルキルスルホニル基、アリールスルホニル基、アルキルチオ基、アリールチオ基、シアノ基、ニトロ基、メルカプト基、カルボキシ基、ハロゲン原子を表す。］
【化２】
2017165091.tif 000003
［一般式（２）中、＊は結合部位を表し、Ｒ６はアルキル基、アルケニル基、アリール基を表す。］
［２］一般式（１）において、Ｒ１〜Ｒ５がそれぞれ独立に、水素原子、アルキル基、アリール基、一般式（２）で表される基であることを特徴とする［１］に記載の感熱記録材料、
［３］一般式（１）において、Ｒ１〜Ｒ５のうちいずれか１つが一般式（２）であり、他の４つが水素原子であることを特徴とする［２］に記載の感熱記録材料、
［４］一般式（２）において、Ｒ６がアルキル基又はアリール基のいずれかであることを特徴とする［３］に記載の感熱記録材料、
［５］一般式（２）において、Ｒ６がメチル基又はフェニル基のいずれかであることを特徴とする［４］に記載の感熱記録材料、
［６］［１］乃至［５］のいずれか一つに記載の感熱記録材料を含む感熱記録層、
［７］［１］乃至［６］のいずれか一つに記載の感熱記録材料又は感熱記録層を含む感熱記録紙、
［８］下記式（３）乃至式（７）および下記式（１６）乃至式（２２）で表される化合物、
【化３】
2017165091.tif 000004
2017165091.tif 000005
2017165091.tif 000006
2017165091.tif 000007
2017165091.tif 000008
2017165091.tif 000009
2017165091.tif 000010
2017165091.tif 000011
2017165091.tif 000012
2017165091.tif 000013
2017165091.tif 000014
2017165091.tif 000015
に関する。
【発明の効果】
【０００９】
本発明は、顕色性化合物として上記の一般式（１）で表される特定の化合物を用いることで、発色感度が良好で耐アルコール性に優れた感熱記録材料を提供することができる。
【発明を実施するための形態】
【００１０】
本発明を詳細に説明する。
本発明は、通常無色乃至淡色の発色性化合物と、上記の一般式（１）で表される特定の化合物を用い、必要に応じて、以下に示すその他の顕色性化合物や増感剤、保存性向上剤、さらには結合剤や充填剤、その他の添加剤等を含有する感熱記録材料に関する。
【００１１】
一般式（１）におけるＲ１〜Ｒ５としては、以下のものが具体例として挙げられるが、これらに限定されるものではない。
【００１２】
すなわち、
アルキル基としては、直鎖、分岐鎖又は環状のアルキル基等が挙げられ、Ｃ１〜Ｃ１０アルキル基が好ましく、具体例としては、メチル、エチル、ｎ−プロピル、ｎ−ブチル、ｎ−ペンチル、ｎ−ヘキシル、ｎ−ヘプチル、ｎ−オクチル、ｎ−ノニル、ｎ−デシルといった直鎖のもの；イソプロピル、イソブチル、ｓｅｃ−ブチル、ｔ−ブチル、イソアミル、ｔ−アミル、イソヘキシル、ｔ−ヘキシル、イソヘプチル、ｔ−ヘプチル、イソオクチル、ｔ−オクチル、２−エチルヘキシル、イソノニル、イソデシル等の分岐鎖（好ましくはＣ３〜Ｃ１０）のもの；シクロプロピル、シクロブチル、シクロペンチル、シクロヘキシル、シクロヘプチル等の環状（好ましくはＣ３〜Ｃ７）のもの；好ましくは直鎖又は分岐鎖のもの、より好ましくは直鎖のものが挙げられる。
【００１３】
アリール基としては、Ｃ６〜Ｃ１２アリール基が好ましく、具体例としては、フェニル、ナフチル、ビフェニル等が挙げられる。
【００１４】
環構成原子としては、窒素原子、酸素原子、硫黄原子から選択される１乃至３つの原子を含む、５又は６員環の複素環基が挙げられ、複素環部分が芳香族のものが好ましく、具体例としては、ピロリジニル、テトラヒドロフリル、テトラヒドロチオフェン−２−イル、テトラヒドロチオフェン−３−イル等の５員脂環式のもの；ピペリジニル、ピペラジニル、ジオキサン−２−イル、モルホリニル、チオモルホリニル等の６員脂環式のもの；ピロール、ピラゾール、イミダゾール、トリアゾール、フリル、チオフェン−２−イル、チオフェン−３−イル、オキサゾール、チアゾール等の芳香族５員環のもの；ピリジン、ピラジン、ピリダジン、トリアジン等の芳香族６員環のもの、等が挙げられる。なお、上記のうち環構成原子としては窒素原子又は硫黄原子から選択されるのが好ましい。
【００１５】
環構成原子としては、窒素原子、酸素原子、硫黄原子から選択される１乃至３つの原子を含む、５又は６員環の複素環アミノ基が挙げられ、複素環部分が芳香族のものが好ましく、具体例としては、ピロリジニルアミノ、テトラヒドロフリルアミノ、テトラヒドロチオフェン−２−イルアミノ、テトラヒドロチオフェン−３−イルアミノ等の５員脂環式アミノのもの；ピペリジニルアミノ、ピペラジニルアミノ、ジオキサン−２−イルアミノ、モルホリニルアミノ、チオモルホリニルアミノ等の６員脂環式のもの；ピロールアミノ、ピラゾールアミノ、イミダゾールアミノ、トリアゾールアミノ、フリルアミノ、チオフェン−２−イルアミノ、チオフェン−３−イルアミノ、オキサゾールアミノ、チアゾールアミノ等の芳香族５員環のもの；ピリジルアミノ、ピラジルアミノ、ピリダジニルアミノ、トリアジニルアミノ等の芳香族６員環のもの、等が挙げられる。なお、上記のうち環構成原子としては窒素原子又は硫黄原子から選択されるのが好ましい。
【００１６】
環構成原子としては、窒素原子、酸素原子、硫黄原子から選択される１乃至３つの原子を含む、５又は６員環の複素環基に１つのベンゼン環が縮環した縮環型５又は６員環の複素環アミノ基が挙げられ、複素環部分が芳香族のものが好ましく、具体例としては、フタラニルアミノ等の複素環部分が５員脂環式のもの；ベンゾピラニルアミノ等の複素環部分が６員脂環式のもの；ベンズピロールアミノ、ベンズピラゾールアミノ、ベンズイミダゾールアミノ、ベンゾトリアゾールアミノ、ベンゾフラニルアミノ、ベンゾチオフェン−２−イルアミノ、ベンゾチオフェン−３−イルアミノ、ベンゾキサゾールアミノ、ベンゾチアゾールアミノ等の複素環部分が芳香族５員環のもの；キノリニルアミノ、シンノリニルアミノ、フタラジニルアミノ、キナゾリニルアミノ、キノキサリニルアミノ等の複素環部分が芳香族６員環のもの、等が挙げられる。なお、上記のうち環構成原子としては窒素原子又は硫黄原子から選択されるのが好ましい。
【００１７】
直鎖、分岐鎖又は環状のアルコキシ基としては、Ｃ１〜Ｃ１０アルコキシ基が好ましく、具体例としては、メトキシ、エトキシ、ｎ−プロポキシ、ｎ−ブトキシ、ｎ−ペントキシ、ｎ−ヘキシロキシ、ｎ−ヘプトキシ、ｎ−オクチロキシ、ｎ−ノニロキシ、ｎ−デシロキシといった直鎖のもの；イソプロポキシ、イソブトキシ、ｓｅｃ−ブトキシ、ｔ−ブトキシ、イソアミロキシ、ｔ−アミロキシ、イソヘキシロキシ、ｔ−ヘキシロキシ、イソヘプトキシ、ｔ−ヘプトキシ、イソオクチロキシ、ｔ−オクチロキシ、２−エチルヘキシロキシ、イソノニロキシ、イソデシロキシ等の分岐鎖（好ましくはＣ３〜Ｃ１０）のもの；シクロプロポキシ、シクロブトキシ、シクロペントキシ、シクロヘキシロキシ、シクロヘプトキシ等の環状（好ましくはＣ３〜Ｃ７）のもの；好ましくは直鎖又は分岐鎖のものが挙げられる。
【００１８】
直鎖、分岐鎖又は環状のアルキルカルボニルアミノ基としては、Ｃ１〜Ｃ１０アルキルカルボニルアミノ基が好ましく、具体例としては、メチルカルボニルアミノ、エチルカルボニルアミノ、ｎ−プロピルカルボニルアミノ、ｎ−ブチルカルボニルアミノ、ｎ−ペンチルカルボニルアミノ、ｎ−ヘキシルカルボニルアミノ、ｎ−ヘプチルカルボニルアミノ、ｎ−オクチルカルボニルアミノ、ｎ−ノニルカルボニルアミノ、ｎ−デシルカルボニルアミノといった直鎖のもの；イソプロピルカルボニルアミノ、イソブチルカルボニルアミノ、ｓｅｃ−ブチルカルボニルアミノ、ｔ−ブチルカルボニルアミノ、イソアミルカルボニルアミノ、ｔ−アミルカルボニルアミノ、イソヘキシルカルボニルアミノ、ｔ−ヘキシルカルボニルアミノ、イソヘプチルカルボニルアミノ、ｔ−ヘプチルカルボニルアミノ、イソオクチルカルボニルアミノ、ｔ−オクチルカルボニルアミノ、２−エチルヘキシルカルボニルアミノ、イソノニルカルボニルアミノ、イソデシルカルボニルアミノ等の分岐鎖（好ましくはＣ３〜Ｃ１０）のもの；シクロプロピルカルボニルアミノ、シクロブチルカルボニルアミノ、シクロペンチルカルボニルアミノ、シクロヘキシルカルボニルアミノ、シクロヘプチルカルボニルアミノ等の環状（好ましくはＣ３〜Ｃ７）のもの；好ましくは直鎖又は分岐鎖のもの、より好ましくは直鎖のものが挙げられる。
【００１９】
アリールカルボニルアミノ基としては、Ｃ６〜Ｃ１２アリールカルボニルアミノ基が好ましく、具体例としては、フェニルカルボニルアミノ、ナフチルカルボニルアミノ、ビフェニルカルボニルアミノ等が挙げられる。
【００２０】
直鎖、分岐鎖又は環状のアルキルカルボニル基としては、Ｃ１〜Ｃ１０アルキルカルボニル基が好ましく、具体例としては、メチルカルボニル、エチルカルボニル、ｎ−プロピルカルボニル、ｎ−ブチルカルボニル、ｎ−ペンチルカルボニル、ｎ−ヘキシルカルボニル、ｎ−ヘプチルカルボニル、ｎ−オクチルカルボニル、ｎ−ノニルカルボニル、ｎ−デシルカルボニルといった直鎖のもの；イソプロピルカルボニル、イソブチルカルボニル、ｓｅｃ−ブチルカルボニル、ｔ−ブチルカルボニル、イソアミルカルボニル、ｔ−アミルカルボニル、イソヘキシルカルボニル、ｔ−ヘキシルカルボニル、イソヘプチルカルボニル、ｔ−ヘプチルカルボニル、イソオクチルカルボニル、ｔ−オクチルカルボニル、２−エチルヘキシルカルボニル、イソノニルカルボニル、イソデシルカルボニル等の分岐鎖（好ましくはＣ３〜Ｃ１０）のもの；シクロプロピルカルボニル、シクロブチルカルボニル、シクロペンチルカルボニル、シクロヘキシルカルボニル、シクロヘプチルカルボニル等の環状（好ましくはＣ３〜Ｃ７）のもの；好ましくは直鎖又は分岐鎖のもの、より好ましくは直鎖のものが挙げられる。
【００２１】
アリールカルボニル基としては、Ｃ６〜Ｃ１２アリールカルボニル基が好ましく、具体例としては、フェニルカルボニル（ベンゾイル）、ナフチルカルボニル、ビフェニルカルボニル等が挙げられる。
【００２２】
直鎖、分岐鎖又は環状のアルコキシカルボニル基としては、Ｃ１〜Ｃ１０アルコキシカルボニル基が好ましく、具体例としては、メトキシカルボニル、エトキシカルボニル、ｎ−プロポキシカルボニル、ｎ−ブトキシカルボニル、ｎ−ペントキシカルボニル、ｎ−ヘキシロキシカルボニル、ｎ−ヘプトキシカルボニル、ｎ−オクチロキシカルボニル、ｎ−ノニロキシカルボニル、ｎ−デシロキシカルボニルといった直鎖のもの；イソプロポキシカルボニル、イソブトキシカルボニル、ｓｅｃ−ブトキシカルボニル、ｔ−ブトキシカルボニル、イソアミロキシカルボニル、ｔ−アミロキシカルボニル、イソヘキシロキシカルボニル、ｔ−ヘキシロキシカルボニル、イソヘプトキシカルボニル、ｔ−ヘプトキシカルボニル、イソオクチロキシカルボニル、ｔ−オクチロキシカルボニル、２−エチルヘキシロキシカルボニル、イソノニロキシカルボニル、イソデシロキシカルボニル等の分岐鎖（好ましくはＣ３〜Ｃ１０）のもの；シクロプロポキシカルボニル、シクロブトキシカルボニル、シクロペントキシカルボニル、シクロヘキシロキシカルボニル、シクロヘプトキシカルボニル等の環状（好ましくはＣ３〜Ｃ７）のもの；好ましくは直鎖又は分岐鎖のもの、より好ましくは直鎖のものが挙げられる。
【００２３】
アリールオキシカルボニル基としては、Ｃ６〜Ｃ１２アリールオキシカルボニル基が好ましく、具体例としては、フェノキシカルボニル、ナフチロキシカルボニル、ビフェニロキシカルボニル等が挙げられる。
【００２４】
直鎖、分岐鎖又は環状のアルキルスルホニルアミノ基としては、Ｃ１〜Ｃ１０アルキルスルホニルアミノ基が好ましく、具体例としては、メチルスルホニルアミノ、エチルスルホニルアミノ、ｎ−プロピルスルホニルアミノ、ｎ−ブチルスルホニルアミノ、ｎ−ペンチルスルホニルアミノ、ｎ−ヘキシルスルホニルアミノ、ｎ−ヘプチルスルホニルアミノ、ｎ−オクチルスルホニルアミノ、ｎ−ノニルスルホニルアミノ、ｎ−デシルスルホニルアミノといった直鎖のもの；イソプロピルスルホニルアミノ、イソブチルスルホニルアミノ、ｓｅｃ−ブチルスルホニルアミノ、ｔ−ブチルスルホニルアミノ、イソアミルスルホニルアミノ、ｔ−アミルスルホニルアミノ、イソヘキシルスルホニルアミノ、ｔ−ヘキシルスルホニルアミノ、イソヘプチルスルホニルアミノ、ｔ−ヘプチルスルホニルアミノ、イソオクチルスルホニルアミノ、ｔ−オクチルスルホニルアミノ、２−エチルヘキシルスルホニルアミノ、イソノニルスルホニルアミノ、イソデシルスルホニルアミノ等の分岐鎖（好ましくはＣ３〜Ｃ１０）のもの；シクロプロピルスルホニルアミノ、シクロブチルスルホニルアミノ、シクロペンチルスルホニルアミノ、シクロヘキシルスルホニルアミノ、シクロヘプチルスルホニルアミノ等の環状（好ましくはＣ３〜Ｃ７）のもの；好ましくは直鎖又は分岐鎖のもの、より好ましくは直鎖のものが挙げられる。
【００２５】
アリールスルホニルアミノ基としては、Ｃ６〜Ｃ１２アリールスルホニルアミノ基が好ましく、具体例としては、フェニルスルホニルアミノ、トルエンスルホニルアミノ、ナフチルスルホニルアミノ、ビフェニルスルホニルアミノ等が挙げられる。
【００２６】
直鎖、分岐鎖又は環状のアルキルスルホニル基としては、Ｃ１〜Ｃ１２アルキルスルホニル基が好ましく、具体例としては、メチルスルホニル、エチルスルホニル、ｎ−プロピルスルホニル、ｎ−ブチルスルホニル、ｎ−ペンチルスルホニル、ｎ−ヘキシルスルホニル、ｎ−ヘプチルスルホニル、ｎ−オクチルスルホニル、ｎ−ノニルスルホニル、ｎ−デシルスルホニル、ｎ−ウンデシルスルホニル、ｎ−ドデシルスルホニルといった直鎖のもの；イソプロピルスルホニル、イソブチルスルホニル、ｓｅｃ−ブチルスルホニル、ｔ−ブチルスルホニル、イソアミルスルホニル、ｔ−アミルスルホニル、イソヘキシルスルホニル、ｔ−ヘキシルスルホニル、イソヘプチルスルホニル、ｔ−ヘプチルスルホニル、イソオクチルスルホニル、ｔ−オクチルスルホニル、２−エチルヘキシルスルホニル、イソノニルスルホニル、イソデシルスルホニル、イソウンデシルスルホニル、ｔ−ウンデシルスルホニル、イソドデシルスルホニル、ｔ−ドデシルスルホニル等の分岐鎖（好ましくはＣ３〜Ｃ１２）のもの；シクロプロピルスルホニル、シクロブチルスルホニル、シクロペンチルスルホニル、シクロヘキシルスルホニル、シクロヘプチルスルホニル等の環状（好ましくはＣ３〜Ｃ７）のもの；好ましくは直鎖又は分岐鎖のもの、より好ましくは直鎖のものが挙げられる。
【００２７】
アリールスルホニル基としては、Ｃ６〜Ｃ１２アリールスルホニル基が挙げられ、具体例としては、フェニルスルホニル、ナフチルスルホニル、ビフェニルスルホニル等が挙げられる。
【００２８】
直鎖、分岐鎖又は環状のアルキルチオ基としては、Ｃ１〜Ｃ１０アルキルチオ基が好ましく、具体例としては、メチルチオ、エチルチオ、ｎ−プロピルチオ、ｎ−ブチルチオ、ｎ−ペンチルチオ、ｎ−ヘキシルチオ、ｎ−ヘプチルチオ、ｎ−オクチルチオ、ｎ−ノニルチオ、ｎ−デシルチオといった直鎖のもの；イソプロピルチオ、イソブチルチオ、ｓｅｃ−ブチルチオ、ｔ−ブチルチオ、イソアミルチオ、ｔ−アミルチオ、イソヘキシルチオ、ｔ−ヘキシルチオ、イソヘプチルチオ、ｔ−ヘプチルチオ、イソオクチルチオ、ｔ−オクチルチオ、２−エチルヘキシルチオ、イソノニルチオ、イソデシルチオ等の分岐鎖（好ましくはＣ３〜Ｃ１０）のもの；シクロプロピルチオ、シクロブチルチオ、シクロペンチルチオ、シクロヘキシルチオ、シクロヘプチルチオ等の環状（好ましくはＣ３〜Ｃ７）のもの；好ましくは直鎖又は分岐鎖のもの、より好ましくは直鎖のものが挙げられる。
【００２９】
アリールチオ基としては、Ｃ６〜Ｃ１２アリールチオ基が好ましく、具体例としては、フェニルチオ、ナフチルチオ、ビフェニルチオ等が挙げられる。
【００３０】
ハロゲン原子としては、例えば、フッ素原子、塩素原子、臭素原子、ヨウ素原子が挙げられ、フッ素原子、塩素原子、臭素原子が好ましい。
さらには、シアノ基、ニトロ基、メルカプト基（本明細書においては、「−ＳＨ」で表される基を意味する。）、等が挙げられる。
【００３１】
本発明においては、一般式（１）におけるＲ１〜Ｒ５のいずれか一つが上記の一般式（２）で表される置換基を有する。一般式（２）におけるＲ６としては、以下のものが具体例として挙げられるが、これらに限定されるものではない。
【００３２】
直鎖、分岐鎖又は環状のアルキル基としては、Ｃ１〜Ｃ１０アルキル基が好ましく、具体例としては、メチル、エチル、ｎ−プロピル、ｎ−ブチル、ｎ−ペンチル、ｎ−ヘキシル、ｎ−ヘプチル、ｎ−オクチル、ｎ−ノニル、ｎ−デシルといった直鎖のもの；イソプロピル、イソブチル、ｓｅｃ−ブチル、ｔ−ブチル、イソアミル、ｔ−アミル、イソヘキシル、ｔ−ヘキシル、イソヘプチル、ｔ−ヘプチル、イソオクチル、ｔ−オクチル、２−エチルヘキシル、イソノニル、イソデシル等の分岐鎖（好ましくはＣ３〜Ｃ１０）のもの；シクロプロピル、シクロブチル、シクロペンチル、シクロヘキシル、シクロヘプチル等の環状（好ましくはＣ３〜Ｃ７）のもの；好ましくは直鎖又は分岐鎖のもの、より好ましくは直鎖のものが挙げられる。
【００３３】
アリール基としては、Ｃ６〜Ｃ１２アリール基が好ましく、具体例としては、フェニル、ナフチル、ビフェニル等が挙げられる。
【００３４】
アルケニル基としては、Ｃ２〜Ｃ１０アルケニル基が好ましく、具体例としては、ビニル、アリル、メタクリロイル、アクリロイル、スチレニル等が挙げられる。
【００３５】
上記の一般式（１）及び一般式（２）のＲ１〜Ｒ６は上記の置換基から選択される基をさらに一つ有してもよい。
【００３６】
本発明において、一般式（１）のＲ１〜Ｒ５のうち少なくとも一つは一般式（２）で表される置換基で、他の４つの置換基は水素原子であることがより好ましく、一般式（２）のＲ６がメチル又はフェニルのいずれかであることが特に好ましい。
【００３７】
本発明における一般式（１）で表される化合物の具体例を、下表１に列挙するが、これらに限定されるものではない。
【００３８】
【表１】
2017165091.tif 000016
2017165091.tif 000017
2017165091.tif 000018
2017165091.tif 000019
2017165091.tif 000020
【００３９】
一般式（１）で表される化合物は、例えば以下の方法等で合成できるが、これらに限定されるものではない。
［製造工程１］
塩基の存在下又は不存在下、イソシアン酸フェニルと下記一般式（８）で表される化合物を反応させることにより下記一般式（９）で表される化合物が得られる。
【化４】
2017165091.tif 000021
［式中のＲ１〜Ｒ５は一般式（１）と同義であるが、いずれか一つはヒドロキシ基を表す。］
【００４０】
［製造工程２］
上記の一般式（９）で表される化合物が有するヒドロキシ基に下記一般式（１０）又は一般式（１１）で表される化合物を反応させることにより一般式（１）で表される化合物が容易に得られる。
【化５】
2017165091.tif 000022
2017165091.tif 000023
［式中、Ｒ６は一般式（２）と同義である。］
【００４１】
上記の２つの製造工程は、反応を促進させるために塩基を必要により用いることができ、用いられる塩基の具体例としては、トリエチルアミン、ピリジン等の有機塩基；水酸化ナトリウム、水酸化カリウム、炭酸ナトリウム、炭酸カリウム等の無機塩基が挙げられる。
【００４２】
上記２つの製造工程における反応温度は通常０〜１００℃であり、５〜５０℃が好ましく、副生成物の生成を抑えて、反応は円滑に行われる。
【００４３】
上記２つの製造工程で用いられる溶媒としては、反応に影響を及ぼさないものであれば特に限定されない。例えば、Ｎ，Ｎ−ジメチルホルムアミド、Ｎ，Ｎ−ジメチルアセトアミド、及びＮ−メチルピロリドン等のアミド化合物；塩化メチレン、クロロホルム、ジクロロエタン等のハロゲン化炭化水素化合物；ベンゼン、トルエン、及びキシレン等の芳香族炭化水素化合物；ジオキサン、テトラヒドロフラン、アニソール、エチレングリコールジメチルエーテル、ジメチレングリコールジメチルエーテル、及びジエチレングリコールジエチルエーテル等のエーテル化合物；スルホラン等のスルホン化合物；ジメチルスルホキシド等のスルホキシド化合物等が挙げられ、これらは混合して使用してもよい。
【００４４】
本発明における感熱記録材料を形成するにあたり、発色性化合物は通常１〜５０質量％、好ましくは５〜３０質量％、上記一般式（１）で表される化合物は通常、１〜７０質量％、好ましくは１０〜５０質量％、増感剤は通常１〜８０質量％、保存性向上剤は通常０〜３０質量％、結合剤は通常１〜９０質量％、充填剤は通常０〜８０質量％、その他の滑剤、界面活性剤、消泡剤、紫外線吸収剤は各々任意の割合で、例えば各々通常０〜３０質量％使用される（質量％は感熱記録材料中に占める各成分の質量比）。本発明の感熱記録材料においては、前記成分以外のそれ自身公知の顕色性化合物、増感剤又はその他の添加剤を併用しても良い。
【００４５】
本発明に用いられる発色性化合物は、一般に感圧記録紙や感熱記録紙に用いられるものであればよく、特に制限されない。用いられる発色性化合物としては、例えばフルオラン化合物、トリアリールメタン化合物、スピロ化合物、ジフェニルメタン化合物、チアジン化合物、ラクタム化合物、フルオレン化合物が挙げられ、フルオラン化合物が好ましい。
【００４６】
フルオラン化合物の具体例としては、３−ジエチルアミノ−６−メチル−７−アニリノフルオラン、３−ジブチルアミノ−６−メチル−７−アニリノフルオラン、３−（Ｎ−メチル−Ｎ−シクロヘキシルアミノ）−６−メチル−７−アニリノフルオラン、３−（Ｎ−エチル−Ｎ−イソペンチルアミノ）−６−メチル−７−アニリノフルオラン、３−（Ｎ−エチル−Ｎ−イソブチルアミノ）−６−メチル−７−アニリノフルオラン、３−［Ｎ−エチル−Ｎ−（３−エトキシプロピル）アミノ］−６−メチル−７−アニリノフルオラン、３−（Ｎ−エチル−Ｎ−ヘキシルアミノ）−６−メチル−７−アニリノフルオラン、３−ジペンチルアミノ−６−メチル−７−アニリノフルオラン、３−（Ｎ−メチル−Ｎ−プロピルアミノ）−６−メチル−７−アニリノフルオラン、３−（Ｎ−エチル−Ｎ−テトラヒドロフリルアミノ）−６−メチル−７−アニリノフルオラン、３−ジエチルアミノ−６−メチル−７−（ｐ−クロロアニリノ）フルオラン、３−ジエチルアミノ−６−メチル−７−（ｐ−フルオロアニリノ）フルオラン、３−［Ｎ−エチル−Ｎ−（ｐ−トリル）アミノ］−６−メチル−７−アニリノフルオラン、３−ジエチルアミノ−６−メチル−７−（ｐ−トルイジノ）フルオラン、３−ジエチルアミノ−７−（ｏ−クロロアニリノ）フルオラン、３−ジブチルアミノ−７−（ｏ−クロロアニリノ）フルオラン、３−ジエチルアミノ−７−（ｏ−フルオロアニリノ）フルオラン、３−ジブチルアミノ−７−（ｏ−フルオロアニリノ）フルオラン、３−ジエチルアミノ−７−（３，４−ジクロロアニリノ）フルオラン、３−ピロリジノ−６−メチル−７−アニリノフルオラン、３−ジエチルアミノ−６−クロロ−７−エトキシエチルアミノフルオラン、３−ジエチルアミノ−６−クロロ−７−アニリノフルオラン、３−ジエチルアミノ−７−クロロフルオラン、３−ジエチルアミノ−７−メチルフルオラン、３−ジエチルアミノ−７−オクチルフルオラン、３−［Ｎ−エチル−Ｎ−（ｐ−トリル）アミノ］−６−メチル−７−フェネチルフルオラン等が挙げられ、３−ジブチルアミノ−６−メチル−７−アニリノフルオランが好ましい。
【００４７】
トリアリールメタン化合物の具体例としては、３，３−ビス（ｐ−ジメチルアミノフェニル）−６−ジメチルアミノフタリド（別名：クリスタルバイオレットラクトン又はＣＶＬ）、３，３−ビス（ｐ−ジメチルアミノフェニル）フタリド、３−（ｐ−ジメチルアミノフェニル）−３−（１，２−ジメチルアミノインドール−３−イル）フタリド、３−（ｐ−ジメチルアミノフェニル）−３−（２−メチルインドール−３−イル）フタリド、３−（ｐ−ジメチルアミノフェニル）−３−（２−フェニルインドール−３−イル）フタリド、３，３−ビス（１，２−ジメチルインドール−３−イル）−５−ジメチルアミノフタリド、３，３−ビス（１，２−ジメチルインドール−３−イル）−６−ジメチルアミノフタリド、３，３−ビス（９−エチルカルバゾール−３−イル）−５−ジメチルアミノフタリド、３，３−（２−フェニルインドール−３−イル）−５−ジメチルアミノフタリド、３−ｐ−ジメチルアミノフェニル−３−（１−メチルピロール−２−イル）−６−ジメチルアミノフタリド等が挙げられる。
【００４８】
スピロ化合物の具体例としては、３−メチルスピロジナフトピラン、３−エチルスピロジナフトピラン、３，３’−ジクロロスピロジナフトピラン、３−ベンジルスピロジナフトピラン、３−プロピルスピロベンゾピラン、３−メチルナフト−（３−メトキシベンゾ）スピロピラン、１，３，３−トリメチル−６−ニトロ−８’−メトキシスピロ（インドリン−２，２’−ベンゾピラン）等；ジフェニルメタン化合物の具体例としては、例えばＮ−ハロフェニル−ロイコオーラミン、４，４−ビス−ジメチルアミノフェニルベンズヒドリルベンジルエーテル、Ｎ−２，４，５−トリクロロフェニルロイコオーラミン等；チアジン化合物の具体例としては、例えばベンゾイルロイコメチレンブルー、ｐ−ニトロベンゾイルロイコメチレンブルー等；ラクタム化合物の具体例としては、例えばローダミンＢアニリノラクタム、ローダミンＢ−ｐ−クロロアニリノラクタム等；フルオレン化合物の具体例としては、例えば３，６−ビス（ジメチルアミノ）フルオレンスピロ（９，３’）−６’−ジメチルアミノフタリド、３，６−ビス（ジメチルアミノ）フルオレンスピロ（９，３’）−６’−ピロリジノフタリド、３−ジメチルアミノ−６−ジエチルアミノフルオレンスピロ（９，３’）−６’−ピロリジノフタリド等、が挙げられる。これらの発色性化合物は単独もしくは混合して用いられる。
【００４９】
本発明において顕色性化合物としては、特に制限されないが、一般に感圧記録紙や感熱記録紙に用いられているものであればよく、例えばα−ナフトール、β−ナフトール、ｐ−オクチルフェノール、４−ｔ−オクチルフェノール、ｐ−ｔ−ブチルフェノール、ｐ−フェニルフェノール、１，１−ビス（ｐ−ヒドロキシフェニル）プロパン、２，２−ビス（ｐ−ヒドロキシフェニル）プロパン（別名：ビスフェノールＡ又はＢＰＡ）、２，２−ビス（ｐ−ヒドロキシフェニル）ブタン、１，１−ビス（ｐ−ヒドロキシフェニル）シクロヘキサン、４，４’−チオビスフェノール、４，４’−シクロ−ヘキシリデンジフェノール、２，２’−ビス（２，５−ジブロム−４−ヒドロキシフェニル）プロパン、４，４’−イソプロピリデンビス（２−ｔ−ブチルフェノール）、２，２’−メチレンビス（４−クロロフェノール）、４，４’−ジヒドロキシジフェニルスルホン、４−ヒドロキシ−４’−メトキシジフェニルスルホン、２，４’−ジヒドロキシジフェニルスルホン、４−ヒドロキシ−４’−イソプロポキシジフェニルスルホン、４−ヒドロキシ−４’−エトキシジフェニルスルホン、４−ヒドロキシ−４’−ブトキシジフェニルスルホン、４−ヒドロキシ−４’−ベンジルオキシジフェニルスルホン、ビス（４−ヒドロキシフェニル）酢酸メチル、ビス（４−ヒドロキシフェニル）酢酸ブチル、ビス（４−ヒドロキシフェニル）酢酸ベンジル、２，４−ジヒドロキシ−２’−メトキシベンズアニリド等のフェノール性化合物、ｐ−ヒドロキシ安息香酸ベンジル、ｐ−ヒドロキシ安息香酸エチル、４−ヒドロキシフタル酸ジベンジル、４−ヒドロキシフタル酸ジメチル、５−ヒドロキシイソフタル酸エチル、３，５−ジ−ｔ−ブチルサリチル酸、３，５−ジ−α−メチルベンジルサリチル酸等の芳香族カルボン酸誘導体、芳香族カルボン酸又はその多価金属塩、ベンゾトリアゾール、５−メチル−１Ｈ−ベンゾトリアゾール、４−メチル−１Ｈ−ベンゾトリアゾール、フェニル−６ベンゾトリアゾール、フェニル−５ベンゾトリアゾール、クロロ−５ベンゾトリアゾール、クロロ−５メチルベンゾトリアゾール、クロロ−５イソプロピル−７メチル−４ベンゾトリアゾール、ブロモ−５ベンゾトリアゾール等のベンゾトリアゾール誘導体、サッカリン、１−ブロモサッカリン、１−ニトロサッカリン、１−アミノサッカリン等のサッカリン誘導体、メタニルアニリド、Ｎ−フェニル−４−アミノベンゼンスルホンアミド、ネオウリロン、Ｎ−フェニル−３−ニトロベンゼンスルホンアミド、Ｎ−（４−メチル−２−ニトロフェニル）ベンゼンスルホンアミド、Ｎ−（２−メトキシフェニル）−ｐ−トルエンスルホンアミド、Ｎ−（２−（３−フェニルウレイド）フェニル）ベンゼンスルホンアミド等のスルホンアミド誘導体、Ｎ−（ｐ−トルエンスルホニル）−Ｎ’−（３−ｎ−ブチルアミノスルホニルフェニル）尿素、Ｎ−（ｐ−トルエンスルホニル）−Ｎ’−（４−トリメチルアセトフェニル）尿素、Ｎ−（ベンゼンスルホニル）−Ｎ’−（３−ｐ−トルエンスルホニルオキシフェニル）尿素、Ｎ−（ｐ−トルエンスルホニル）−Ｎ’−（３−ｐ−トルエンスルホニルフェニル）尿素、Ｎ−（ｐ−トルエンスルホニル）−Ｎ’−（３−フェニルスルホニルオキシフェニル）尿素、トルブタミド、クロルプロパミド等のスルホニルウレア誘導体等が挙げられる。
【００５０】
本発明に用いられる増感剤（熱可融性化合物）の具体例としては、例えば木ろう、カルナウバろう、シェラック、パラフィン、モンタンろう、酸化パラフィン、ポリエチレンワックス、アミドワックス、酸化ポリエチレン、ステアリン酸、ベヘン酸、ステアリン酸アミド、オレイン酸アミド、Ｎ−メチルステアリン酸アミド、エルカ酸アミド、メチロールベヘン酸アミド、メチロールステアリン酸アミド、メチレンビスステアリン酸アミド、エチレンビスステアリン酸アミド、ステアリン酸アニリド、リノール酸アニリド、１−ベンジルオキシナフタレン、２−ベンジルオキシナフタレン、１−ヒドロキシナフトエ酸フェニルエステル、１，４−ジエトキシナフタレン、２，６−ジイソプロピルナフタレン、１，２−ジフェノキシエタン、１，４−ジフェノキシブタン、１，２−ビス（３−メチルフェノキシ）エタン、１，２−ビス（４−メトキシフェノキシ）エタン、１，２−ビス（３，４−ジメチルフェニル）エタン、１−フェノキシ−２−（４−クロロフェノキシ）エタン、１−フェノキシ−２−（４−メトキシフェノキシ）エタン、１，２−ジフェノキシメチルベンゼン、ｏ−キシリレンビス（フェニルエーテル）、ジフェニルグリコール、ｐ−ヒドロキシ安息香酸ベンジルエステル、ｐ−ベンジルオキシ安息香酸ベンジルエステル、テレフタル酸ジベンジルエステル、フタル酸ジメチル、イソフタル酸ジベンジル、ｐ−トルエンスルホン酸フェニルエステル、フェニルメシチレンスルホナート、４−メチルフェニルメシチレンスルホナート、４−トリルメシチレンスルホナート、炭酸ジフェニル、シュウ酸ジベンジルエステル、シュウ酸ジ（４−クロロベンジル）エステル、シュウ酸ジ（４−メチルベンジル）エステル、ｐ−ベンジルビフェニル、４−メトキシビフェニル、４−メチルフェニルビフェニルエーテル、ｐ−アリルオキシビフェニル、４−（ｍ−メチルフェノキシメチル）ビフェニル、ｍ−ターフェニル、ｐ−トルエンスルホンアミド、ベンゼンスルホンアニリド、ｐ−トルエンスルホンアニリド、４，４’−ジアリルオキシジフェニルスルホン、ジフェニルスルホン、４，４’−ジメチルベンゾフェノン、ジベンゾイルメタン、ｐ−アセトトルイジン、セシルビフェニル化合物、１，４−ジアセトキシベンゼン、１，４−ジプロピオンオキシベンゼン、２−フェノキシエチル−Ｎ−フェニルカルバメート、１，４−ジグリシジルオキシベンゼン、４，４’−ジグリシジルオキシジフェニルスルホン、４−ベンジルオキシ−４’−（２−メチルグリシジルオキシ）ジフェニルスルホン、２，２’−メチレンビス（４，６−ジ−ｔｅｒｔブチルフェニル）ホスフェート、２，２’−メチレンビス（４，６−ジ−ｔ−ブチルフェニル）ホスフェートの金属塩、アンモニウム塩及び多価金属塩、ｐ−ニトロ安息香酸の金属塩、フタル酸モノベンジルエステルの金属塩、けい皮酸の金属塩、ｐ−ヒドロキシアセトアニリド、ｐ−ヒドロキシブチラニド、ｐ−ヒドロキシノナリニド、２，２’−メチレンビス（４−メチル−６−ｔ−ブチルフェノール）、４，４’−ブチリデン−ビス（３−メチル−６−ｔ−ブチルフェノール）、４，４’−チオビス（２−ｔ−ブチル−５−メチルフェノール）、１，１，３−トリス（２−メチル−４−ヒドロキシ−５−ｔ−ブチルフェニル）ブタン、ビス（３−ｔ−ブチル−４−ヒドロキシ−６−メチルフェニル）スルホン、ビス（３，５−ジブロモ−４−ヒドロキシフェニル）スルホン、４，４’−スルホニルビス（２−ｔ−ブチル−５−メチルフェノール）、４−［α−（ヒドロキシメチル）ベンジルオキシ］−４−ヒドロキシジフェニルスルホン、パルミチン酸アミド、エチレンビスアミド、ｏ−トルエンスルホンアミド、モンタン酸ワックス、ジ−ｐ−トリルカーボネート、フェニル−α−ナフチルカーボネート、４，４’−エチレンジオキシ−ビス安息香酸ジベンジルエステル、ｐ−ニトロ安息香酸メチル、ジベンゾイルオキシメタン、ビス［２−（４−メトキシフェノキシ）エチル］エーテル、メトキシカルボニル−Ｎ−ステアリン酸ベンズアミド、Ｎ−ベンゾイルステアリン酸アミド、Ｎ−エイコ酸アミド、ベヘン酸アミド、ｐ−アセトトルイジド、ｐ−アセトフェネチジド、Ｎ−アセトアセチル−ｐ−トルイジン、テレフタル酸ジメチル、ｐ−メチルチオフェニルベンジルエーテル、ジ（β−ビフェニルエトキシ）ベンゼン、ｐ−ジ（ビニルオキシエトキシ）ベンゼン、１−イソプロピルフェニル−２−フェニルエタン、１，４−ジ（フェニルチオ）ブタン、Ｎ−ステアリルステアリン酸アミド、Ｎ−ステアリル尿素、アセト酢酸アニリド化合物、脂肪酸アニリド化合物、２，２’−ビス（４−メトキシフェニル）ジエチルエーテル、ビス（４−メトキシフェニル）エーテル、アジピン酸ジフェニル、ベンゼンスルホン酸フェニルエステル、４−アセチルアセトフェノン、ベンズアミド、チオアセトアニリドアクリル酸アミド、イソフタル酸ジエチル、シュウ酸ジベンジルとシュウ酸ジ（４−クロロベンジル）の等量混合物、シュウ酸ジ（４−メチルベンジル）とシュウ酸ジ（４−クロロベンジル）の等量混合物、２，２’−メチレンビス（４−メチル−６−ｔ−ブチルフェノール）、４，４’−メチレンビス（２，６−ジ−ｔ−ブチルフェノール）、４，４’−ジメトキシジフェニルスルホン、２，４’−ジメトキシジフェニルスルホン、１，２−ビス（４−メトキシフェニルチオ）エタン、１，２−ビス（４−メトキシフェノキシ）プロパン、１，３−フェノキシ−２−プロパノール、１，４−ジフェニルチオ−２−ブテン、１，４−ジフェニルチオブタン、１，４−ジフェノキシ−２−ブテン、１，５−ビス（４−メトキシフェノキシ）−３−オキサペンタン、１，３−ジベンゾイルオキシプロパン、４，４’−エチレンジオキシ−２−ビス安息香酸ジベンジルエステル、１，３−ビス（２−ビニルオキシエトキシ）ベンゼン、１，４−ジベンジルオキシナフタレン、１，４−ジメトキシナフタレン、１，４−ビス（２−ビニルオキシエトキシ）ベンゼン、ｐ−（２−ビニルオキシエトキシ）ビフェニル、ｐ−プロパルギルオキシビフェニル、ｐ−ベンジルオキシベンジルアルコール、ジ−β−ナフチルフェニレンジアミン、ジフェニルアミン、カルバゾール、２，３−ジ−ｍ−トリルブタン、４，４’−ジメチルビフェニル、２，３，５，６−テトラメチル−４’−メチルジフェニルメタン、４−アセチルビフェニル、トリフェニルメタン、１−ヒドロキシ−２−ナフト工酸フェニル、１−ヒド���キシ−２−ナフト工酸メチル、Ｎ−オクタデシル−カルバモイル−ｐ−メトキシカルボニルベンゼン、β−ナフト工酸フェニル、グアイアコールカーボネート、ジ−ｐ−トリルカーボネート、フェニル−α−ナフチルカーボネート、１，１−ジフェニルプロパノール、１，１−ジフェニルエタノール、Ｎ−オクタデシルカルバモイルベンゼン、ジベンジルスルフィド、アマイドＡＰ−１、ステアリン酸アルミニウム、ステアリン酸カルシウム、ステアリン酸亜鉛、パルミチン酸亜鉛、ベヘン酸亜鉛、等が挙げられる。
【００５１】
本発明に用いられる保存性向上剤の具体例としては、２，２’−メチレンビス（４−メチル−６−ｔ−ブチルフェノール）、２，２’−メチレンビス（４−エチル−６−ｔ−ブチルフェノール）、２，２’−エチリデンビス（４，６−ジ−ｔ−ブチルフェノール）、４，４’−チオビス（２−メチル−６−ｔ−ブチルフェノール）、４，４’−ブチリデンビス（６−ｔ−ブチル−ｍ−クレゾール）、１−〔α−メチル−α−（４’−ヒドロキシフェニル）エチル〕−４−〔α’，α’−ビス（４’−ヒドロキシフェニル）エチル〕ベンゼン、１，１，３−トリス（２−メチル−４−ヒドロキシ−５−シクロヘキシルフェニル）ブタン、１，１，３−トリス（２−メチル−４−ヒドロキシ−５−ｔ−ブチルフェニル）ブタン、トリス（２，６−ジメチル−４−ｔ−ブチル−３−ヒドロキシベンジル）イソシアヌレート、４，４’−チオビス（３−メチルフェノール）、４，４’−ジヒドロキシ−３，３’，５，５’−テトラブロモジフェニルスルホン、４，４’−ジヒドロキシ−３，３’，５，５’−テトラメチルジフェニルスルホン、２，２−ビス（４−ヒドロキシ−３，５−ジブロモフェニル）プロパン、２，２−ビス（４−ヒドロキシ−３，５−ジクロロフェニル）プロパン、２，２−ビス（４−ヒドロキシ−３，５−ジメチルフェニル）プロパン等のヒンダードフェノール化合物、１，４−ジグリシジルオキシベンゼン、４，４’−ジグリシジルオキシジフェニルスルホン、４−ベンジルオキシ−４’−（２−メチルグリシジルオキシ）ジフェニルスルホン、テレフタル酸ジグリシジル、クレゾールノボラック型エポキシ樹脂、フェノールノボラック型エポキシ樹脂、ビスフェノールＡ型エポキシ樹脂等のエポキシ化合物、Ｎ，Ｎ’−ジ−２−ナフチル−ｐ−フェニレンジアミン、２，２’−メチレンビス（４，６−ジ−ｔ−ブチルフェニル）ホスフェイトのナトリウム又は多価金属塩、ビス（４−エチレンイミノカルボニルアミノフェニル）メタン等が挙げられる。例えば２，２’−メチレンビス（４−メチル−６−ｔ−ブチルフェノール）、２，２’−メチレンビス（４−エチル−６−ｔ−ブチルフェノール）、２，２’−エチリデンビス（４，６−ジ−ｔ−ブチルフェノール）、４，４’−チオビス（２−メチル−６−ｔ−ブチルフェノール）、４，４’−ブチリデンビス（６−ｔ−ブチル−ｍ−クレゾール）、１−〔α−メチル−α−（４’−ヒドロキシフェニル）エチル〕−４−〔α’，α’−ビス（４’−ヒドロキシフェニル）エチル〕ベンゼン、１，１，３−トリス（２−メチル−４−ヒドロキシ−５−シクロヘキシルフェニル）ブタン、１，１，３−トリス（２−メチル−４−ヒドロキシ−５−ｔ−ブチルフェニル）ブタン、トリス（２，６−ジメチル−４−ｔ−ブチル−３−ヒドロキシベンジル）イソシアヌレート、４，４’−チオビス（３−メチルフェノール）、４，４’−ジヒドロキシ−３，３’，５，５’−テトラブロモジフェニルスルホン、４，４’−ジヒドロキシ−３，３’，５，５’−テトラメチルジフェニルスルホン、２，２−ビス（４−ヒドロキシ−３，５−ジブロモフェニル）プロパン、２，２−ビス（４−ヒドロキシ−３，５−ジクロロフェニル）プロパン、２，２−ビス（４−ヒドロキシ��３，５−ジメチルフェニル）プロパン等のヒンダードフェノール化合物、１，４−ジグリシジルオキシベンゼン、４，４’−ジグリシジルオキシジフェニルスルホン、４−ベンジルオキシ−４’−（２−メチルグリシジルオキシ）ジフェニルスルホン、テレフタル酸ジグリシジル、クレゾールノボラック型エポキシ樹脂、フェノールノボラック型エポキシ樹脂、ビスフェノールＡ型エポキシ樹脂等のエポキシ化合物、Ｎ，Ｎ’−ジ−２−ナフチル−ｐ−フェニレンジアミン、２，２’−メチレンビス（４，６−ジ−ｔ−ブチルフェニル）ホスフェイトのナトリウム又は多価金属塩、ビス（４−エチレンイミノカルボニルアミノフェニル）メタン、ウレアウレタン化合物（ケミプロ化成株式会社製顕色性化合物ＵＵ等）、及び下記式（１２）で表されるジフェニルスルホン架橋型化合物もしくはそれらの混合物等が挙げられる。
【化６】
2017165091.tif 000024
［式中、ａは０〜６の整数である。］
【００５２】
本発明に用いられる結合剤の具体例としては、メチルセルロース、メトキシセルロース、ヒドロキシエチルセルロース、カルボキシメチルセルロース、ナトリウムカルボキシメチルセルロース、セルロース、ポリビニルアルコール（ＰＶＡ）、カルボキシル基変性ポリビニルアルコール、スルホン酸基変性ポリビニルアルコール、シリル基変性ポリビニルアルコール、ポリビニルピロリドン、ポリアクリルアミド、ポリアクリル酸、デンプン及びその誘導体、カゼイン、ゼラチン、水溶性イソプレンゴム、スチレン／無水マレイン酸共重合体のアルカリ塩、イソ（又はジイソ）ブチレン／無水マレイン酸共重合体のアルカリ塩等の水溶性のもの或は（メタ）アクリル酸エステル共重合体、スチレン／（メタ）アクリル酸エステル共重合体、ポリウレタン、ポリエステル化ポリウレタン、ポリエーテル化ポリウレタン、ポリ酢酸ビニル、エチレン／酢酸ビニル共重合体、ポリ塩化ビニル、塩化ビニル／酢酸ビニル共重合体、ポリ塩化ビニリデン、ポリスチレン、スチレン／ブタジエン（ＳＢ）共重合体、カルボキシル化スチレン／ブタジエン（ＳＢ）共重合体、スチレン／ブタジエン／アクリル酸共重合体、アクリロニトリル／ブタジエン（ＮＢ）共重合体、カルボキシル化アクリロニトリル／ブタジエン（ＮＢ）共重合体、コロイダルシリカと（メタ）アクリル樹脂の複合体粒子等の疎水性高分子エマルジョン等が挙げられる。
【００５３】
本発明に用いられる充填剤の具体例としては、炭酸カルシウム、炭酸マグネシウム、酸化マグネシウム、シリカ、ホワイトカーボン、タルク、クレー、アルミナ、水酸化マグネシウム、水酸化アルミニウム、酸化アルミニウム、硫酸バリウム、ポリスチレン樹脂、尿素−ホルマリン樹脂等が挙げられる。
【００５４】
更に本発明においては上記以外の種々の添加剤を使用することができ、例えばサーマルヘッド磨耗防止、スティッキング防止等の目的でのステアリン酸亜鉛、ステアリン酸カルシウム等の高級脂肪酸金属塩、酸化防止あるいは老化防止効果を付与する為のフェノール誘導体、ベンゾフェノン化合物、ベンゾトリアゾール化合物等の紫外線吸収剤、各種の界面活性剤、消泡剤、等が挙げられる。
【００５５】
次に、本発明の感熱記録材料の作製方法を説明する。本発明に用いられる、発色性化合物、顕色性化合物、増感剤を、それぞれ別々に結合剤あるいは必要に応じてその他の添加剤等と共にボールミル、アトライター、サンドミル等の分散機にて粉砕、分散化し分散液とした後（通常、粉砕や分散を湿式で行うときは水を媒体として用いる）、分散液を混合して感熱記録層塗布液を調製し、紙（普通紙、上質紙、コート紙等が使用出来る）、プラスチックシート、合成紙等の支持体上に通常乾燥質量で１〜２０ｇ／ｍ２になるようにバーコーター、ブレードコーター等により塗布、乾燥して本発明の感熱記録材料を作製する。
【００５６】
また、必要に応じて感熱記録層と支持体の間に中間層を設けたり、感熱記録層上にオーバーコート層（保護層）を設けても良い。中間層、オーバーコート層（保護層）は、例えば前記の結合剤あるいは必要に応じてその他の添加物と共に、感熱記録層塗布液の調製におけるのと同様に必要に応じて粉砕、分散して中間層用塗布液又はオーバーコート層（保護層）用塗布液とした後、乾燥時の質量で通常０．１〜１０ｇ／ｍ２程度となるように塗布し、乾燥することにより設けられる。
【実施例】
【００５７】
以下、本発明を実施例によって更に具体的に説明するが、本発明は、以下の実施例によって何ら限定されるものではない。実施例中「部」は質量部、「％」は質量％、略称ＰＶＡはポリビニルアルコール、を表す。
【００５８】
［実施例１］表１に記載の化合物番号１の合成
［工程１−１］
トルエン２００部に２−アミノフェノール２０．０部を加え、イソシアン酸フェニル２０．７部を常温で１時間かけて滴下した。反応液を濾過し、得られた固体を水で洗浄し、乾燥することで下記式（１３）で表される化合物を３９．５部得た。
【化７】
2017165091.tif 000025
［工程１−２］
トルエン１００部に上記工程で得られた式（１３）で表される化合物５．０部を加え、無水酢酸２．３部、ピリジン１．３部を加え、常温で３時間撹拌した。反応液を濾過し、得られた固体を水で洗浄し、乾燥することで表１に記載の化合物番号１で表される化合物（３）を２．５部得た。
ＭＳ（ＥＳＩ）：［Ｍ＋Ｈ］＋：ｃａｌ．：２７１．１，ｆｏｕｎｄ：２７１．１
【００５９】
［実施例２］表１に記載の化合物番号２の合成
［工程２−１］
トルエン３００部に２−アミノフェノール３０．０部を加え、イソシアン酸フェニル３１．１部を常温で１時間かけて滴下した。反応液を濾過し、得られた固体を水で洗浄し、乾燥することで下記式（１４）で表される化合物を５４．２部得た。
【化８】
2017165091.tif 000026
［工程２−２］
トルエン１００部に上記工程で得られた式（１４）で表される化合物５．０部を加え、無水酢酸２．３部、ピリジン１．３部を加え、常温で３時間撹拌した。反応液を濾過し、得られた固体を水で洗浄し、乾燥することで表１に記載の化合物番号２で表される化合物（４）を２．５部得た。
ＭＳ（ＥＳＩ）：［Ｍ＋Ｈ］＋：ｃａｌ．：２７１．１，ｆｏｕｎｄ：２７１．１
【００６０】
［実施例３］表１に記載の化合物番号３の合成
トルエン１００部に上記工程１−１で得られた式（１３）で表される化合物５．０部を加え、塩化ベンゾイル３．４部、ピリジン１．３部を加え、常温で３時間撹拌した。反応液を濾過し、得られた固体を水で洗浄し、乾燥することで表１に記載の化合物番号３で表される化合物（５）を４．３部得た。
ＭＳ（ＥＳＩ）：［Ｍ＋Ｎａ］＋：ｃａｌ．：３５５．１，ｆｏｕｎｄ：３５５．１
【００６１】
［実施例４］表１に記載の化合物番号４の合成
トルエン１００部に上記工程２−１で得られた式（１４）で表される化合物５．０部を加え、塩化ベンゾイル３．４部、ピリジン１．３部を加え、常温で３時間撹拌した。反応液を濾過し、得られた固体を水で洗浄し、乾燥することで表１に記載の化合物番号４で表される化合物（６）を３．０部得た。
ＭＳ（ＥＳＩ）：［Ｍ＋Ｎａ］＋：ｃａｌ．：３５５．１，ｆｏｕｎｄ：３５５．１
【００６２】
［実施例５］表１に記載の化合物番号８の合成
［工程５−１］
トルエン２００部に２−アミノフェノール２０．０部を加え、イソシアン酸フェニル２０．７部を常温で１時間かけて滴下した。反応液を濾過し、得られた固体を水で洗浄し、乾燥することで下記式（１５）で表される化合物を３９．０部得た。
【化９】
2017165091.tif 000027
［工程５−２］
トルエン１００部に上記工程で得られた式（１５）で表される化合物５．０部を加え、無水酢酸２．３部、ピリジン１．３部を加え、常温で３時間撹拌した。反応液を濾過し、得られた固体を水で洗浄し、乾燥することで表１に記載の化合物番号８で表される化合物を３．５部得た。
ＭＳ（ＥＳＩ）：［Ｍ＋Ｈ］＋：ｃａｌ．：２７１．１，ｆｏｕｎｄ：２７１．１
【００６３】
［実施例６］表１に記載の化合物番号９の合成
トルエン１００部に上記工程５−１で得られた式（１５）で表される化合物５．０部を加え、塩化ベンゾイル３．４部、ピリジン１．３部を加え、常温で３時間撹拌した。反応液を濾過し、得られた固体を水で洗浄し、乾燥することで表１に記載の化合物番号９で表される化合物（７）を３．２部得た。
ＭＳ（ＥＳＩ）：［Ｍ＋Ｎａ］＋：ｃａｌ．：３５５．１，ｆｏｕｎｄ：３５５．１
【００６４】
［実施例７］感熱記録材料の作製
実施例１で得られた、表1に記載の化合物番号１で表される化合物（３）を、以下の組成で安井器械（株）製のマルチビーズショッカー（型式：ＰＶ１００１（Ｓ））を用いて１時間粉砕、分散化して［Ａ］液を調製した。
［Ａ］液：表１の化合物番号１                                      １５部
２５％ＰＶＡ水溶液                                      ２０部
水                                                      ６５部
【００６５】
下記組成の混合物をサンドグラインダーによりレーザー回析／散乱式粒子径分布測定装置ＬＡ−９５０（株式会社堀場製作所）によるメディアン粒子径が１μｍになるように粉砕、分散化して発色性化合物の分散液［Ｂ］を調製した。
［Ｂ］液：３−ジブチルアミノ−６−メチル−７−アニリノフルオラン  ３５部
１５％ＰＶＡ水溶液                                      ４０部
水                                                      ２５部
【００６６】
次いで、上記で得られた各液及び下記の薬剤を以下の組成で混合して感熱記録層塗布液を調製し、坪量５０ｇ／ｍ２の上質紙上に乾燥時の質量が５ｇ／ｍ２となるように塗布、乾燥して本発明の感熱記録材料を作製した。
［Ａ］液                                                    ４０．０部
［Ｂ］液                                                      ８．６部
６７％炭酸カルシウム水分散液                                  ９．０部
４８％変性スチレン・ブタジエン共重合体ラテックス              ６．３部
水                                                          ３６．１部
【００６７】
（保護層の形成）
次に、下記の組成からなる保護層塗布液を前記の感熱記録層上に乾燥時の質量が２ｇ／ｍ２となるように塗布、乾燥して保護層付きの感熱記録材料を作製した。
４０％スチレン／アクリル酸エステル共重合体エマルジョン        １１５部
５％ベントナイト水分散液                                        １７部
４５％スチレン・アクリル共重合体水性エマルジョン                ４４部
３９％ステアリン酸亜鉛水分散液                                １０３部
６７％炭酸カルシウム水分散液                                    １５部
【００６８】
［実施例８］
表１の化合物番号１で表される化合物（３）の代わりに表１の化合物番号２で表される化合物（４）を用いた以外は、実施例７と同様にして本発明の感熱記録材料を得た。
【００６９】
［実施例９］
表１の化合物番号１で表される化合物（３）の代わりに表１の化合物番号３で表される化合物（５）を用いた以外は、実施例７と同様にして本発明の感熱記録材料を得た。
【００７０】
［実施例１０］
表１の化合物番号１で表される化合物（３）の代わりに表１の化合物番号４で表される化合物（６）を用いた以外は、実施例７と同様にして本発明の感熱記録材料を得た。
【００７１】
［実施例１１］
表１の化合物番号１で表される化合物（３）の代わりに表１の化合物番号８で表される化合物を用いた以外は、実施例７と同様にして本発明の感熱記録材料を得た。
【００７２】
［実施例１２］
表１の化合物番号１で表される化合物（３）の代わりに表１の化合物番号９で表される化合物（７）を用いた以外は、実施例７と同様にして本発明の感熱記録材料を得た。
【００７３】
［実施例１３］下記式（１６）で表される化合物の合成
Ｎ，Ｎ−ジメチルホルムアミド５０部に上記工程２−１で得られた式（１４）で表される化合物５．０部を加え、アクリロイルクロリド２．２部、トリエチルアミン５．０部を添加し、室温で終夜撹拌した。反応液に水２００部を添加し、析出した固体を濾過により取り出し、メタノール５０部で洗浄し、乾燥することで下記式（１６）で表される化合物を３．５部得た。
ＭＳ（ＥＳＩ）：［Ｍ＋Ｈ］＋：ｃａｌ．：２８３．１，ｆｏｕｎｄ：２８３．１
【化１０】
2017165091.tif 000028
【００７４】
［実施例１４］下記式（１７）で表される化合物の合成
Ｎ，Ｎ−ジメチルホルムアミド５０部に上記工程５−１で得られた式（１５）で表される化合物５．０部を加え、アクリロイルクロリド２．２部、トリエチルアミン５．０部を添加し、室温で終夜撹拌した。反応液に水２００部を添加し、析出した固体を濾過により取り出し、メタノール５０部で洗浄し、乾燥することで下記式（１７）で表される化合物を３．５部得た。
ＭＳ（ＥＳＩ）：［Ｍ＋Ｈ］＋：ｃａｌ．：２８３．１，ｆｏｕｎｄ：２８３．１
【化１１】
2017165091.tif 000029
【００７５】
［実施例１５］下記式（１８）で表される化合物の合成
トルエン１００部に上記工程２−１で得られた式（１４）で表される化合物５．０部を加え、４−メトキシベンゾイルクロリド４．１部、トリエチルアミン５．０部を添加し、室温で終夜撹拌した。反応により析出した固体を濾過により取り出し、水洗、乾燥することで下記式（１８）で表される化合物を６．８部得た。
ＭＳ（ＥＳＩ）：［Ｍ＋Ｈ］＋：ｃａｌ．：３６３．３，ｆｏｕｎｄ：３６３．３
【化１２】
2017165091.tif 000030
【００７６】
［実施例１６］下記式（１９）で表される化合物の合成
酢酸エチル１００部に上記工程５−１で得られた式（１５）で表される化合物５部を加え、４−メトキシベンゾイルクロリド４．１部、トリエチルアミン５．０部を添加し、室温で終夜撹拌した。反応により析出した固体を濾過により取り出し、水洗、乾燥することで下記式（１９）で表される化合物を６．５部得た。
ＭＳ（ＥＳＩ）：［Ｍ＋Ｈ］＋：ｃａｌ．：３６３．３，ｆｏｕｎｄ：３６３．３
【化１３】
2017165091.tif 000031
【００７７】
［実施例１７］下記式（２０）で表される化合物の合成
トルエン１００部に上記工程１−１で得られた式（１３）で表される化合物５．０部を加え、４−クロロベンゾイルクロリド４．２部、トリエチルアミン３．０部を添加し、室温で終夜撹拌した。反応により析出した固体を濾過により取り出し、水洗、乾燥することで下記式（２０）で表される化合物を５．７部得た。
ＭＳ（ＥＳＩ）：［Ｍ＋Ｈ］＋：ｃａｌ．：３６７．１，ｆｏｕｎｄ：３６７．１
【化１４】
2017165091.tif 000032
【００７８】
［実施例１８］下記式（２１）で表される化合物の合成
トルエン１００部に上記工程２−１で得られた式（１４）で表される化合物５．０部を加え、４−クロロベンゾイルクロリド４．２部、トリエチルアミン３．０部を添加し、室温で終夜撹拌した。反応により析出した固体を濾過により取り出し、水洗、乾燥することで下記式（２１）で表される化合物を５．７部得た。
ＭＳ（ＥＳＩ）：［Ｍ＋Ｈ］＋：ｃａｌ．：３６７．１，ｆｏｕｎｄ：３６７．１
【化１５】
2017165091.tif 000033
【００７９】
［実施例１９］下記式（２２）で表される化合物の合成
酢酸エチル１００部に上記工程５−１で得られた式（１５）で表される化合物５．０部を加え、４−クロロベンゾイルクロリド４．２部、トリエチルアミン３．０部を添加し、室温で終夜撹拌した。反応により析出した固体を濾過により取り出し、水洗、乾燥することで下記式（２２）で表される化合物を５．７部得た。
ＭＳ（ＥＳＩ）：［Ｍ＋Ｈ］＋：ｃａｌ．：３６７．１，ｆｏｕｎｄ：３６７．１
【化１６】
2017165091.tif 000034
【００８０】
［実施例２０］
表１の化合物番号１で表される化合物（３）の代わりに式（１６）で表される化合物を用いた以外は、実施例７と同様にして本発明の感熱記録材料を得た。
【００８１】
［実施例２１］
表１の化合物番号１で表される化合物（３）の代わりに式（１７）で表される化合物を用いた以外は、実施例７と同様にして本発明の感熱記録材料を得た。
【００８２】
［実施例２２］
表１の化合物番号１で表される化合物（３）の代わりに式（１８）で表される化合物を用いた以外は、実施例７と同様にして本発明の感熱記録材料を得た。
【００８３】
［実施例２３］
表１の化合物番号１で表される化合物（３）の代わりに式（１９）で表される化合物を用いた以外は、実施例７と同様にして本発明の感熱記録材料を得た。
【００８４】
［実施例２４］
表１の化合物番号１で表される化合物（３）の代わりに式（２０）で表される化合物を用いた以外は、実施例７と同様にして本発明の感熱記録材料を得た。
【００８５】
［実施例２５］
表１の化合物番号１で表される化合物（３）の代わりに式（２１）で表される化合物を用いた以外は、実施例７と同様にして本発明の感熱記録材料を得た。
【００８６】
［実施例２６］
表１の化合物番号１で表される化合物（３）の代わりに式（２２）で表される化合物を用いた以外は、実施例７と同様にして本発明の感熱記録材料を得た。
【００８７】
［比較例１］
下記組成の混合物をサンドグラインダーによりレーザー回析／散乱式粒子径分布測定装置ＬＡ−９５０（株式会社堀場製作所）によるメディアン粒子径が１μｍになるように粉砕、分散化して［Ｃ］液を調製し、上記実施例７に記載の感熱記録層塗布液の組成のうち、［Ａ］液を［Ｃ］液に変更した以外は実施例７と同様にして比較用の感熱記録材料を得た。
［Ｃ］液：ビスフェノールＳ                                        ２５部
２５％ＰＶＡ水溶液                                      ２０部
水                                                      ５５部
【００８８】
［発色性試験］
上記の実施例７〜１２及び比較例１で得られた感熱記録材料を、オオクラエンジニアリング株式会社製のサーマルプリンター（ＴＨ−Ｍ２／ＰＰ）を用いてパルス幅１．０ｍｓｅｃで印字し、発色部のマクベス反射濃度をＧＲＥＴＡＧ−ＭＡＣＢＥＴＨ社製の測色機、商品名「ＳｐｅｃｔｒｏＥｙｅ」を用いて測定した。測色する際は、いずれも光源にイルミナントＣ、濃度基準にＡＮＳＩ  Ａ、視野角２度の条件で行った。結果を表２に示す。
【００８９】
【表２】
2017165091.tif 000035
【００９０】
表２より明らかなように、一般式（１）に表される化合物を顕色性化合物に用いた実施例７〜１２は、特許文献２に記載の顕色性化合物であるビスフェノールＳを用いた比較例１に比べて発色部のマクベス反射濃度が高く、発色感度が良好である。
【００９１】
［耐アルコール性］
上記の実施例７〜１２及び比較例１で得られた感熱記録材料を、オオクラエンジニアリング株式会社製のサーマルプリンター（ＴＨ−Ｍ２／ＰＰ）を用いてパルス幅１．４ｍｓｅｃで印字したものを、室温、２０％エタノール水溶液で２時間放置した。試験前後の感熱記録材料の発色部のマクベス反射濃度（ＩＳＯ白色度）をＧＲＥＴＡＧ−ＭＡＣＢＥＴＨ社製の測色機、商品名「ＳｐｅｃｔｒｏＥｙｅ」を用いて測定した。測色する際は、いずれも光源にイルミナントＣ、濃度基準にＡＮＳＩ  Ａ、視野角２度の条件で行った。結果を表３に示す。なお、残存率が高い程、耐アルコール性に優れていることがわかる。残存率は以下の計算式で求めた。
残存率（％）＝（試験後の感熱記録材料の発色部のマクベス反射濃度）／（試験前の感熱記録材料の発色部のマクベス反射濃度）×１００
【００９２】
【表３】
2017165091.tif 000036
【００９３】
表３より明らかなように、式（１）に表される化合物を顕色性化合物に用いた実施例７〜１２は、耐熱性試験前後のＩＳＯ白色度の変化量が小さいことから、特許文献２に記載の顕色性化合物であるビスフェノールＳを用いた比較例１に比べ、耐アルコール性に優れている。
【００９４】
［発色性試験］
上記の実施例２０乃至２２及び比較例１で得られた感熱記録材料を、オオクラエンジニアリング株式会社製のサーマルプリンター（ＴＨ−Ｍ２／ＰＰ）を用いてパルス幅１．０ｍｓｅｃで印字し、発色部のマクベス反射濃度をＧＲＥＴＡＧ−ＭＡＣＢＥＴＨ社製の測色機、商品名「ＳｐｅｃｔｒｏＥｙｅ」を用いて測定した。測色する際は、いずれも光源にイルミナントＣ、濃度基準にＡＮＳＩ  Ａ、視野角２度の条件で行った。結果を表４に示す。
【００９５】
【表４】
2017165091.tif 000037
【００９６】
表４より明らかなように、一般式（１）に表される化合物を顕色性化合物に用いた実施例２０乃至２２は、特許文献２に記載の顕色性化合物であるビスフェノールＳを用いた比較例１に比べて発色部のマクベス反射濃度が高く、発色感度が良好である。
【００９７】
［耐アルコール性］
上記の実施例２０乃至２６及び比較例１で得られた感熱記録材料を、オオクラエンジニアリング株式会社製のサーマルプリンター（ＴＨ−Ｍ２／ＰＰ）を用いてパルス幅１．４ｍｓｅｃで印字したものを、室温、２０％エタノール水溶液で２時間放置した。試験前後の感熱記録材料の発色部のマクベス反射濃度（ＩＳＯ白色度）をＧＲＥＴＡＧ−ＭＡＣＢＥＴＨ社製の測色機、商品名「ＳｐｅｃｔｒｏＥｙｅ」を用いて測定した。測色する際は、いずれも光源にイルミナントＣ、濃度基準にＡＮＳＩ  Ａ、視野角２度の条件で行った。結果を表５に示す。なお、残存率が高い程、耐アルコール性に優れていることがわかる。残存率は以下の計算式で求めた。
残存率（％）＝（試験後の感熱記録材料の発色部のマクベス反射濃度）／（試験前の感熱記録材料の発色部のマクベス反射濃度）×１００
【００９８】
【表５】
2017165091.tif 000038
【００９９】
表５より明らかなように、式（１）に表される化合物を顕色性化合物に用いた実施例２０乃至２６は、耐熱性試験前後のＩＳＯ白色度の変化量が小さいことから、特許文献２に記載の顕色性化合物であるビスフェノールＳを用いた比較例１に比べ、耐アルコール性に優れている。